СПОСОБЫ ИЗВЛЕЧЕНИЯ МЕТАЛЛОВ ИЗ ВОДНЫХ РАСТВОРОВ

1. Способ экстракции растворителями для извлечения металлов из кислотных водных растворов, где металл присутствует в водном растворе в низкой концентрации, включающий:
a) приведение в контакт в смесителе кислотного водного раствора с раствором органической фазы, где раствор органической фазы содержит фосфиновую кислоту, выбранную из соединения, представленного формулой:
или
где
1
2
1
30
3
30
3
30
4
30
7
30
7
30
8
30
каждый из R и R независимо выбран из необязательно замещенных радикалов, выбранных из группы, включающей С-Салкил, С-Сциклоалкил, С-Салкоксиалкил, С-Салкилцикло, С-Салкиларил, С-Саралкил и С-Сциклоалкиларил, с экстрагированием, тем самым, по меньшей мере, части металла из водной фазы; и увеличение или поддержание концентрации металла в органической фазе посредством рециклирования от 50 до 100% раствора органической фазы, содержащего металл, и приведение в контакт органической фазы с кислотным водным раствором, содержащим металл, до тех пор, пока концентрация металла в растворе органической фазы не будет находиться в интервале от 0,3 г/л до 25 г/л;
b) приведение в контакт раствора органической фазы, содержащего металл, с извлекающим раствором водной фазы, содержащим неорганическое соединение, которое осуществляет
обратную экстракцию металла, с извлечением тем самым, по меньшей мере, части металла из раствора органической фазы в извлекающий раствор водной фазы; и
с) выделение металла из извлекающего раствора водной фазы, с извлечением, тем самым, металла,
при условии, что указанный металл, присутствующий в низкой концентрации, не является молибденом.
2. Способ по п. 1, в котором стадия рециклирования включает осуществление течения раствора водной фазы в контакте с раствором органической фазы, где металлургическое отношение органической фазы к водной фазе ("О/А") составляет от 0,001 до 0,20, и установление в смесителе значения О/А от 0,5 до 2,0.
3. Способ по п. 1, в котором стадия рециклирования является непрерывной.
4. Способ по п. 1, дополнительно включающий одну или несколько стадий скруббинга, осуществляемых посредством приведения в контакт, по меньшей мере, части раствора органической фазы, нагруженной металлом, с раствором минеральной кислоты, что тем самым удаляет любые примеси из раствора органической фазы.
5. Способ по п. 1, дополнительно включающий вторую стадию рециклирования, включающую рециклирование от 5 до 100% извлекающего раствора водной фазы, содержащего металл, со стадии (b) и приведение в контакт извлекающего раствора водной фазы с раствором органической фазы, содержащим молибден, что тем самым увеличивает или поддерживает концентрацию металла в извлекающем растворе водной фазы.
6. Способ по п. 5, в котором вторая стадия рециклирования осуществляется до тех пор, пока концентрация металла в извлекающем растворе водной фазы не составит, по меньшей мере, от 5,0 г/л до 200 г/л.
7. Способ по п. 5, в котором вторая стадия рециклирования включает осуществление течения извлекающего раствора водной фазы в контакте с раствором органической фазы, содержащим металл, где металлургическое отношение органической фазы к водной фазе («О/А») составляет от 1 до 1000, и установление в смесителе значение О/А от 0,5 до 10.
8. Способ по п. 1, в котором объединенный коэффициент концентрирования в результате стадий (а) и (b) составляет от 20 до 10000.
9. Способ по п. 1, где данный способ осуществляется после экстракции главного металла.
10. Способ по п. 1, в котором второй металл выбирают из одного или нескольких металлов, выбранных из группы, состоящей из главных металлов, переходных металлов, щелочных металлов, щелочноземельных металлов, металлоидов, редкоземельных металлов, лантаноидов, актиноидов, полуметаллов и полупроводников.
11. Способ по п. 1, дополнительно включающий извлечение второго металла из раствора органической фазы с помощью второго извлекающего раствора водной фазы, содержащего соединение, которое является специфичным для извлечения второго металла.
12. Способ по п. 1, в котором раствор органической фазы включает модификатор, выбранный из группы, состоящей из солей фосфония, солей аммония и соединений, включающих одну или
8
24
несколько функциональных групп, выбранных из группы, состоящей из С-С спиртов, сложных ароматических эфиров, сложных алифатических эфиров, фосфатов, фосфиноксидов и их сочетаний.
13. Способ по п. 12, в котором модификатор выбирают из группы, состоящей из тридеканола, 2,2,4-триметил-1,3-пентандиол диизобутирата, трибутилфосфата, триалкилфосфиноксида и их сочетаний.
1
2
4
12
14. Способ по п. 1, в котором R и R независимо выбраны из С-Салкила.
15. Способ по п. 14, в котором фосфиновую кислоту выбирают из кислоты, выбранной из группы, состоящей из бис(2,4,4-триметилпентил)фосфиновой кислоты, (2,4,4-триметилпентил)(1,1,3,3-тетраметилбутил)фосфиновой кислоты, (1,1,3,3-тетраметилбутил)(2-этилгексил)фосфиновой кислоты, (2,4,4-триметилпентил)(2-этилгексил)фосфиновой кислоты, (2,4,4-триметилпентил)(1-метил-1-этилпентил)фосфиновой кислоты, (1-метил-1-этилпентил)(2-этилгексил)фосфиновой кислоты и их сочетаний.
16. Способ по п. 1, в котором концентрация фосфиновой кислоты составляет от 0,05 мол/л до 0,8 мол/л.
17. Способ по п. 1, в котором фосфиновая кислота является бис(2,4,4-триметилпентил)фосфиновой кислотой.
18. Способ по п. 17, в котором раствор органической фазы включает модификатор, выбранный из группы, состоящей из тридеканола, 2,2,4-триметил-1,3-пентандиол диизобутирата, трибутилфосфата, триалкилфосфиноксида и их сочетаний.
19. Способ по п. 10, в котором металл выбирают из группы редкоземельных металлов, и группы актиноидов.
20. Способ по п. 19, в котором металл представляет собой уран.